Brevet FR3048354A1 (20170908)
REVENDICATIONS1. Préforme destinée à la fabrication d'une prothèse dentaire, ladite préforme comportant un ensemble de particules agglomérées, en matière céramique, en matière vitrocéramique ou en verre, tel que, en pourcentages volumiques : - plus de 40% et moins de 90% des particules dudit ensemble présentent une taille supérieure à 0,5 Jim et inférieure à 3,5 gm, lesdites particules étant désignées ci-après « particules d'émail », et - plus de 10% et moins de 60% des particules dudit ensemble présentent une taille supérieure à 3,5 itm et inférieure à 5,5 pm, lesdites particules étant désignées ci- après « particules de dentine », le rapport Ve/(Ve+Vd) évoluant de manière continue suivant un axe X, dit « axe de variation », Ve et Vd désignant les pourcentages volumiques en particules d'émail et en particules de dentine, respectivement.\n<CLM>\1\tPréforme selon la revendication immédiatement précédente, dans laquelle les particules d'émail présentent une taille moyenne D50 supérieure à 1,5 pm et inférieure à 3,0 pm, et/ou les particules de dentine présentent une taille moyenne D50 supérieure à 4,0 tm et inférieure à 5,0 itm.\n<CLM>\1\tPréforme selon l'une quelconque des revendications précédentes, dans laquelle, en pourcentages volumiques, plus de 50% des particules dudit ensemble sont des particules d'émail, et/ou plus de 30% des particules dudit ensemble sont des particules de dentine.\n<CLM>\1\tPréforme selon l'une quelconque des revendications précédentes, dans laquelle, suivant l'axe de variation, le pourcentage volumique de particules d'émail varie de manière inverse opposée au pourcentage volumique de particules de dentine. Préforme selon l'une quelconque des revendications précédentes, dans laquelle la préforme présente une première région, dite « région d'émail », dans laquelle le rapport Ve/(Ve+Vd) est supérieur à 0 ,9 et une deuxième région, dite « région de dentine », dans laquelle le rapport Ve/(Ve+Vd) est inférieur à 0,1, 3048354 29 les régions d'émail et de dentine étant sous la forme de couches et s'étendant à partir de faces d'émail (Fe) et de dentine (Fd) opposées de la préforme, en considérant l'axe de variation.\n<CLM>\1\tPréforme selon la revendication immédiatement précédente, ladite région de dentine 5 présentant un rapport Ve/(Ve+Vd) inférieur à 0,05.\n<CLM>\1\tPréforme selon l'une quelconque des revendications précédentes, dans laquelle les particules d'émail et de dentine représentent ensemble plus de 80% du volume de la masse dudit ensemble de particules.\n<CLM>\1\tPréforme selon la revendication immédiatement précédente, dans laquelle les 10 particules d'émail et de dentine représentent ensemble plus de 90% du volume de la masse dudit ensemble de particules.\n<CLM>\1\tProcédé de fabrication d'une préforme selon l'une quelconque des revendications précédentes, ledit procédé comportant les étapes suivantes A) préparation d'une suspension comportant 15 un ensemble de particules, de préférence en matière céramique, ledit ensemble comportant, en pourcentages volumiques volumiques sur la base du volume de la masse dudit ensemble de particules : - plus de 30% et moins de 70% de particules d'émail, et - plus de 30% et moins de 70% de particules de dentine, 20 un solvant ; B) modification de la distribution spatiale des particules de la suspension; C) consolidation, de manière à former une préforme.\n<CLM>\1\tProcédé selon la revendication immédiatement précédente, dans lequel l'étape B) comporte une centrifugation de la suspension. 25\n<CLM>\1\tProcédé selon la revendication immédiatement précédente, dans lequel ladite centrifugation produit une accélération supérieure à 50 G.\n<CLM>\1\tProcédé de fabrication d'un support poreux, ledit procédé comportant une fabrication d'une préforme selon un procédé conforme à l'une quelconque des trois 3048354 revendications immédiatement précédentes, puis une étape D) de frittage de ladite préforme.\n<CLM>\1\tProcédé selon la revendication immédiatement précédente, dans lequel l'intensité du frittage est variable en fonction de la région de la préforme considérée. 5\n<CLM>\1\tProcédé selon la revendication immédiatement précédente, dans lequel l'intensité du frittage d'une région de la préforme est variable en fonction de sa position dans la préforme, de préférence en fonction de sa position le long de l'axe de variation.\n<CLM>\1\tProcédé selon la revendication immédiatement précédente, comportant un frittage de base lors duquel toute la surface extérieure de la préforme 10 reçoit sensiblement la même densité de flux calorifique; et un frittage additionnel lors duquel la densité de flux thermique est variable en fonction de la partie de la surface extérieure de la préforme considérée.\n<CLM>\1\tProcédé selon la revendication immédiatement précédente, dans lequel, lors du frittage additionnel, la densité de flux thermique est d'autant plus élevée qu e le 15 rapport Ve/(Ve+Vd) est élevé.\n<CLM>\1\tProcédé selon la revendication immédiatement précédente, dans lequel, lors du frittage additionnel, une face de la préforme à proximité de laquelle la concentration en particules d'émail est la plus élevée, dite « face d'émail » (Fe), repose sur une plaque chauffante. 20\n<CLM>\1\tProcédé selon l'une quelconque des deux revendications immédiatement précédentes, dans lequel le frittage additionnel est effectué, alors que le frittage de base se poursuit ou après achèvement dudit frittage de base, pour une partie de la préforme.\n<CLM>\1\tSupport fabriqué suivant un procédé selon l'une quelconque des cinq revendications immédiatement précédentes, ledit support comportant une région poreuse (Rp) et une 25 région très poreuse (Rpp), lesdites régions poreuse et très poreuse présentant chacune une épaisseur supérieure à 1 mm, la région poreuse présentant une porosité ouverte comprise entre 5% à 20%, et 3048354 31 la région très poreuse présentant une porosité ouverte supérieure à 20% et inférieure à 40%.\n<CLM>\1\tSupport selon la revendication immédiatement précédente, dans lequel la région poreuse présente une porosité ouverte inférieure de 5% à la région très poreuse. 5\n<CLM>\1\tProcédé de fabrication d'un bloc composite à partir d'un support poreux, ledit procédé comportant une fabrication d'un support poreux selon un procédé conforme à l'une quelconque des revendications 10 à 18, puis des étapes E) et F) suivantes : E) infiltration du support poreux au moyen d'une résine à l'état liquide ; F) durcissement de toute la résine à l'état liquide imprégnant le support ; 10 les étapes E) et F) étant effectuées sous une pression supérieure à 1000 bar.\n<CLM>\1\tBloc composite destiné à la fabrication d'une prothèse dentaire, ledit bloc, fabriqué suivant un procédé selon la revendication 21, comportant : une région dite « très dure » présentant une dureté supérieure à 240 Vickers, et de préférence un module élastique de Young, mesuré suivant la norme ISO 15 10 477, supérieur à 30 GPa, et une région dite « dure » présentant une dureté supérieure à 60 Vickers et inférieure à 180 Vickers, et, de préférence, un module élastique de Young, mesuré suivant la norme ISO 10 477, supérieur à 15 GPa et inférieur à 30 GPa, 20 chacune desdites régions dure et très dure présentant un volume supérieur à 30 mm3.\n<CLM>\1\tBloc composite selon la revendication immédiatement précédente, dans lequel lesdites régions très dure et dure présentent la forme de couches d'épaisseur supérieure 3 mm.